コンクリートは、高流動化剤を含まない、請求項1に記載の重油灰自己充填コンクリート。重油灰の量は、重量で、前記セメントの重量の3〜10%に等しい、請求項1〜2のいずれかに記載の重油灰自己充填コンクリート。重油灰の量は、重量で、前記セメントの前記重量の5%に等しく、且つ水、セメント、重油灰の比率は、8部の水、19部のセメント、及び1部の重油灰である、請求項1〜3のいずれかに記載の重油灰自己充填コンクリート。前記セメントは、前記水と反応した後、水酸化カルシウムを放出し、前記水酸化カルシウムと前記重油灰との間に反応がないことをさらに含む、請求項1〜4のいずれかに記載の重油灰自己充填コンクリート。前記重油灰セメントは、均質混合物を含み、流動中、均質なままであるように動作可能である、請求項1〜5のいずれかに記載の重油灰自己充填コンクリート。前記重油灰セメントコンクリート混合物は、少なくとも650mmのスランプフロー直径を有するように動作可能である、請求項1〜6のいずれかに記載の重油灰自己充填コンクリート。4.50%〜4.60%の間である、請求項1〜7のいずれかに記載の重油灰自己充填コンクリート。セメント質特性又はポラゾン質特性を有さず、且つ石灰と反応しない、ステップと、それ自体の重みで流動することが可能な重油灰自己充填コンクリートを作成するために、ポゾラン質骨材を添加するステップと、を含む、方法。前記セメントは、前記水と反応した後、水酸化カルシウムを放出し、前記水酸化カルシウムと前記重油灰との間に反応がないことをさらに含む、請求項9に記載の方法。コンクリートをコーンに注入するステップと、次いで、前記コーンを除去するステップとをさらに含み、前記自己充填コンクリートは、650〜800mmの直径を有する円に流入する、請求項9〜11のいずれかに記載の方法。前記重油灰は、重量で、前記自己充填コンクリートの1%〜10%に等しい、請求項9〜12のいずれかに記載の方法。前記重油灰は、重量で、前記自己充填コンクリートの5%に等しい、請求項9に記載の方法。コンクリート中の鋼の前記腐食電位密度の値は、−170mV〜−230mVの間である、請求項15に記載の方法。コンクリートは、実質的にフライアッシュ又はシリカヒュームを使用しない、請求項9に記載の方法。前記重油灰は、水酸化カルシウム又は石灰と反応しない、請求項9に記載の方法。前記重油灰は、10重量%未満の硫黄、マグネシウム、及びバナジウムを含む、請求項9に記載の方法。コンクリートは、それ自体の重みで流動することが可能である、重油灰自己充填コンクリート。重油灰の重量による量は、前記セメントの重量の5%に等しい、請求項23に記載の重油灰自己充填コンクリート。前記セメントは、前記水と反応した後、水酸化カルシウムを放出し、前記水酸化カルシウムと前記重油灰との間に反応がないことをさらに含む、請求項23〜24のいずれかに記載の重油灰自己充填コンクリート。前記重油灰セメントは、均質混合物を含み、流動中、均質なままであるように動作可能である、請求項23〜25のいずれかに記載の重油灰自己充填コンクリート。これらの組み合わせから選択される、請求項1に記載の重油灰自己充填コンクリート。スラグから成る群から選択される、請求項1に記載の重油灰自己充填コンクリート。1.5重量%未満のマグネシウム、ケイ素、およびバナジウムの化合された元素組成を有する、請求項1に記載の重油灰自己充填コンクリート。前記コンクリートは、650mmより大きいスランプフロー直径を有するように動作可能である、請求項1に記載の重油灰自己充填コンクリート。2012-07-31。